(57)【要約】【課題】　植物の成長に有用な水溶性カルシウムを多く含有する石膏を、優れた崩壊性と硬度を有する粒状肥料あるいは土壌改良材として開発する。【解決手段】　膨潤性粘土鉱物を含有する崩壊性粒状石膏；膨潤性粘土鉱物及び有機物含有造粒助剤を含有する崩壊性粒状石膏；並びに石膏及び膨潤性粘土鉱物を含む原料を造粒して得られる、平均硬度が１以上で平均粒径が１〜４ｍｍの崩壊性粒状石膏。【選択図】　なし【特許請求の範囲】
【請求項１】
　有機質資材と、培土１リットルあたり０．５ｇ以上の二水石膏を含有する培土。
【請求項２】
　育苗用である請求項１記載の培土。
【請求項３】
　下記記載の育苗試験における地上部生体重と地下部生体重の両方が比較培土よりも高いことを特徴とする請求項１又は２記載の培土。
〔育苗試験〕
　請求項１記載の石膏含有培土と、二水石膏を含有しない以外は該石膏含有培土と同じ成分である比較培土各６００ｍｌを１２８穴セルトレイに添加し、トマトの種を播種し、２５日間育苗する。２５日目に４号ＰＥペットに鉢上げし、鉢上げ後２８日目に地上部生体重（ｇ／株）と地下部生体重（ｇ／株）を測定する。生体重は１０個体の平均値で示す。
【発明の詳細な説明】
【技術分野】
【０００１】
　本発明は、優れた崩壊性を有する粒状石膏及びその用途に関する。
【背景技術】
【０００２】
　植物にとってカルシウムは窒素、リン、加里の三要素に次いで多量に必要とする重要な要素だが、最近の土壌分析結果ではｐＨが中性でカルシウムも十分にあるのに、作物にカルシウム欠乏症が発生するという事例が報告されている。
【０００３】
通称石灰といわれる生石灰、消石灰などは不溶性カルシウムで、施肥量を増やしても土壌溶液中のカルシウム増加量は低く、土壌溶液中のカルシウムを増加させるためには、石膏などの水に可溶のカルシウム分の含有率が高い肥料の施肥が必要になる。
【０００４】
　一般に、石灰や石膏等のカルシウム肥料を施肥する場合は、粉末を畑全体にまく方法が一番効果が高いが、作業が大変であった。特許文献１には、畑に粒状で施肥した後崩壊する崩壊性粒状石灰質肥料の製造方法が開示されている。この方法では、粒状の石灰質肥料に塩化カルシウムを添加した有機物を含む造粒剤を加えて混練、造粒成形し、乾燥して崩壊性石灰質肥料を得ている。この肥料は、石灰質肥料の内部構造に吸湿性の強い塩化カルシウムを保有させることにより、水分の吸収とともに崩壊させるものである。しかし、製法が複雑で、また塩化カルシウムの結晶水の安定化のため、３０℃から７０℃の範囲で乾燥させる必要があるため、実用的ではなかった。
【０００５】
　このように、水に可溶のカルシウム分の含有率が高く、優れた崩壊性を有し、且つ機械施肥が可能な硬度を有する粒状石膏を、安価に製造する技術の開発が広く求められていた。
【０００６】
【特許文献１】特公平２−４３７１４号公報
【発明の開示】
【発明が解決しようとする課題】
【０００７】
　本発明が解決しようとする課題は、植物の成長に有用な水溶性カルシウムを多く含有する石膏を、優れた崩壊性と硬度を有する粒状肥料あるいは土壌改良材として開発することである。
【課題を解決するための手段】
【０００８】
　本発明者らは、前記課題を解決するために研究を重ねていく中で、石膏にベントナイト等の膨潤性粘土鉱物と、必要に応じて有機物含有造粒助剤を添加して造粒することにより、水に可溶のカルシウム分の含有率が高く、且つ優れた崩壊性と硬度を有する粒状石膏が得られることを見出した。
【０００９】
　すなわち、本発明は、以下の発明を包含する。
（１）膨潤性粘土鉱物を含有する崩壊性粒状石膏。
（２）膨潤性粘土鉱物及び有機物含有造粒助剤を含有する崩壊性粒状石膏。
（３）石膏及び膨潤性粘土鉱物を含む原料を造粒して得られる、平均硬度が１以上で平均粒径が１〜４ｍｍの崩壊性粒状石膏。
【００１０】
（４）下記水中崩壊性試験における残存率が３０％以下である前記（１）〜（３）のいずれかに記載の崩壊性粒状石膏。
〔水中崩壊性試験〕
　粒状石膏を２０００ミクロンの網篩で篩分け、篩上に残ったものを試料とする。試料５０粒を篩上にならべて、網篩が入る大きさの容器中におき、試料が十分水に浸るまで静かに水（室温）を注ぐ。２４時間後、篩を静かに取出して篩上に残存する粒を数えて、残存率（％）を求める。
【００１１】
（５）下記溶出試験におけるカルシウムの溶出率が１．２％以上である前記（１）〜（４）のいずれかに記載の崩壊性粒状石膏。
〔溶出試験〕
　供試試料（未粉砕品）５ｇをビーカーに正確に採り、純水１００ｍｌを加え、室温で１時間静置後、乾燥濾紙で濾過した後、原子吸光法により、純水１００ｍｌ中に溶出したＣａＯ（％）を分析する。
（６）有機物含有造粒助剤が、ステフェン廃水濃縮液、アルコール醗酵廃液濃縮液、リグニンスルホン酸塩類、廃糖蜜類、糖類及び澱粉質類から選ばれる少なくとも１種である前記（２）、（４）又は（５）に記載の崩壊性粒状石膏。
（７）前記（１）〜（６）のいずれかに記載の崩壊性粒状石膏を用いた肥料。
（８）前記（１）〜（６）のいずれかに記載の崩壊性粒状石膏を用いた土壌改良材。
【００１２】
　本発明に用いる膨潤性粘土鉱物は、粘土を構成する代表的な鉱物であって、層間に水を取り込んで膨潤する性質を有している。膨潤性粘土鉱物には、ヘクトライト、サポナイト、スチブンサイト、バイデライト、モンモリロナイト、ノントロナイト等のスメクタイト型粘土鉱物や、膨潤性雲母、バーミキュライト等が挙げられる。なお、ベントナイトは前記のモンモリロナイトを主成分とする粘土である。
【００１３】
　本発明の崩壊性粒状石膏における膨潤性粘土鉱物の配合量は、通常０．１重量％以上であり、以下０．２重量％以上、０．３重量％以上、０．４重量％以上、０．５重量％以上、０．６重量％以上、０．８重量％以上の順に好ましく、最も好ましくは１重量％以上である。前記配合量の上限は通常５０重量％以下で、以下３０重量％以下、２０重量％以下の順に好ましく、最も好ましくは１５重量％以下である。また、前記配合量は、通常０．１〜５０重量％、好ましくは０．３〜３０重量％、より好ましくは０．５〜２０重量％、更に好ましくは１〜１５重量％の範囲内である。膨潤性粘土鉱物の配合量が０．１％未満の場合は、粒状石膏の崩壊性が低下し、５０重量％を超えると、粒状石膏の硬度が低下する。
【００１４】
　本発明に用いる石膏は、造粒が可能な石膏であれば、二水石膏、半水石膏、無水石膏のいずれでもよい。具体的には、天然石膏（二水石膏）や、リン鉱石からリン酸を製造する工程で副生するリン酸石膏（二水石膏）、その他の副産石膏（排脱石膏、チタン石酸石膏、鉱水・精練石膏、硫酸石膏等）等が挙げられる。リン酸石膏を使用した崩壊性粒状石膏は、肥料取締法で、特殊肥料に認定されている。リン酸石膏以外の石膏を使用した崩壊性粒状石膏は、特殊肥料として認められないため、土壌改良材として製造・販売することになる。
【００１５】
　本発明の崩壊性粒状石膏は、施肥後に崩壊する性質を有する粒状石膏であれば、特に限定されないが、得られた粒状石膏の硬度を上げるために有機物含有造粒助剤を配合することが望ましい。
【００１６】
　有機物含有造粒助剤は、粒状石膏の硬度を向上させるものであれば特に限定されないが、具体的には、ステフェン廃水濃縮液、アルコール醗酵廃液濃縮液、リグニンスルホン酸塩類、廃糖蜜類、糖類、澱粉質類等の有機物が挙げられる。
【００１７】
　有機物含有造粒助剤は、粒状石膏の硬度を向上させるために配合するものであるので、配合量に制限はないが、添加量は、粒状石膏に対して、通常０重量％以上であり、以下０．０１重量％以上、０．１重量％以上、０．２重量％以上の順に好ましく、最も好ましくは０．５重量％以上である。前記添加量の上限は通常４０重量％以下で、以下３０重量％以下、２０重量％以下、１５重量％以下の順に好ましく、最も好ましくは１０重量％以下である。また、前記添加量は、粒状石膏に対して０〜４０重量％、０．０１〜３０重量％、０．１〜２０重量％、０．２〜１５重量％の順に好ましく、最も好ましくは０．５〜１０重量％の範囲内である。前記添加量が４０重量％を超えると、得られた粒状石膏の結合力が強くなり、崩壊しにくくなる。
【００１８】
　以下に本発明の崩壊性粒状石膏の製法を記載するが、本発明の崩壊性粒状石膏は、下記記載に限定されない。
【００１９】
　石膏、膨潤性粘土鉱物及び有機物含有造粒助剤を混合して、ドラム型造粒機に供給する。造粒水を添加しながら造粒を行い得られた造粒物を乾燥させ、篩分けを行って、粒状石膏を得る。この際、平均粒径は１〜４ｍｍにすることが望ましく、使用目的に応じて平均粒径が１〜２ｍｍの細粒石膏や、平均粒径が２〜４ｍｍの粒状石膏にすることもできる。また、篩分けをして一定の範囲の粒径の粒状石膏を得ることもできる。例えば、粒径が１〜４ｍｍの粒状石膏は、１ｍｍと４ｍｍの篩を使用し、１ｍｍ以下品はそのまま造粒機に戻し、４ｍｍ以上の塊は粉砕して造粒機に戻し、粒径が１〜４ｍｍ品のみを製品とすることにより得られる。１〜２ｍｍ品や２〜４ｍｍ品は、前記の篩を該当する大きさの篩に変更することにより製造できる。
【００２０】
　また、得られた粒状石膏の平均硬度は、機械施肥が可能な平均硬度１Ｋｇ／粒以上であることが望ましく、更に好ましくは１．２Ｋｇ／粒以上、より好ましくは１．５Ｋｇ／粒以上である。平均硬度は、全農規格の下記試験方法で求めることができる。
【００２１】
〔平均硬度の測定方法〕
　試料より粒度分布が平均程度の粒子のもの１０ないし２０粒を任意に取出し、木屋式硬度測定装置により測定し、その平均値をもって硬度（Ｋｇ／粒）とする。
【００２２】
　本発明の崩壊性粒状石膏は、植物への吸収性に優れている水に可溶のカルシウム分（以下、水溶性カルシウムという）の含有率が高いという特徴を有している。具体的には５％以上、６％以上、７％以上、７．５％以上、８％以上、８．３％以上の順に好ましく、最も好ましいのは８．５％以上である。なお、水溶性カルシウムは下記の分析方法で求めることができる。
【００２３】
〔水溶性カルシウム（Ｗ−ＣａＯ）の分析方法〕
　粉砕した供試試料５ｇを５００ｍｌメスフラスコに正確に採り、水４００ｍｌを加え３０分間振り混ぜた後、標線まで水を加えて、乾燥濾紙で濾過した後、濾液を原子吸光法により分析する。
【００２４】
　本発明の崩壊性粒状石膏は、施肥時に崩壊する性質を有する石膏肥料であるが、下記の水中崩壊性試験における残存率は低ければ低いほどよい。具体的には５０％以下、４０％以下、３０％以下、２０％以下、１６％以下、１４％以下、１２％以下、１０％以下、８％以下、６％以下、４％以下、２％以下の順に好ましく、最も好ましいのは０％である。
【００２５】
〔水中崩壊性試験〕
　粒状石膏を２０００ミクロンの網篩で篩分け、篩上に残ったものを試料とする。試料５０粒を篩上にならべて、網篩が入る大きさの容器中におき、試料が十分水に浸るまで静かに水（室温）を注ぐ。２４時間後、篩を静かに取出して篩上に残存する粒を数えて、残存率（％）を求める。
【００２６】
　前記水中崩壊性試験は、肥料協会新聞部発行の肥料登録の手引に記載されている「水中崩壊性試験」に準じたものである。
【００２７】
　本発明の崩壊性粒状石膏は、試料を水中に添加する時間を２４時間から３０分に短縮させた以外は前記と同様の水中崩壊性試験において、残存率は、低ければ低いほど好ましい。具体的には５０％以下、４０％以下、３０％以下、２０％以下、１６％以下、１４％以下、１２％以下、１０％以下、８％以下、６％以下、４％以下、２％以下の順に好ましく、最も好ましいのは０％である。
【００２８】
　更に、本発明の崩壊性粒状石膏は、試料を水中に添加する時間を２４時間から５分に短縮させた以外は前記と同様の水中崩壊性試験において、残存率は、低ければ低いほど好ましい。具体的には６０％以下、５０％以下、４０％以下、３０％以下、２０％以下、１６％以下、１４％以下、１２％以下、１０％以下、８％以下、６％以下、４％以下、２％以下の順に好ましく、最も好ましいのは０％である。
【００２９】
　粒状石膏の９５％以上が２０００ミクロン以下の細粒の場合は、試験法に記載されている「２０００ミクロン」を「１６８０ミクロン」に置換えて測定した結果を、水中崩壊性試験における残存率とする。
【００３０】
　また、崩壊性粒状石膏の９５％以上が１６８０ミクロン以下の細粒の場合は、試験法に記載されている「２０００ミクロン」を「１４１０ミクロン」に置換えて測定した結果を、水中崩壊性試験における残存率とする。
【００３１】
　以下同様に「２０００ミクロン」を、 「１１９０ミクロン」、 「１０００ミクロン」、 「８４０ミクロン」、 「７１０ミクロン」、 「５９０ミクロン」、 「５００ミクロン」の順に置換えて測定した結果を、水中崩壊性試験における残存率とする。
【００３２】
　本発明の崩壊性粒状石膏は下記の溶出試験におけるカルシウムの５分間静置後の溶出率は、０．５％以上、０．８％以上、１％以上、１．２％以上、１．４％以上、１．６％以上の順に高ければ高いほど好ましく、最も好ましいのは１．７％以上である。また同様に１時間後は、０．５％以上、０．８％以上、１％以上、１．２％以上、１．４％以上、１．６％以上の順に高ければ高いほど好ましく、最も好ましいのは１．７％以上である。更に、６時間静置後は０．５％以上、０．８％以上、１％以上、１．２％以上、１．４％以上、１．６％以上の順に高ければ高いほど好ましく、最も好ましいのは１．７％以上である。なお、２４時間静置後は、０．５％以上、０．８％以上、１％以上、１．２％以上、１．４％以上、１．６％以上の順に高ければ高いほど好ましく、最も好ましいのは１．７％以上である。そして４８時間静置後は、０．５％以上、０．８％以上、１％以上、１．２％以上、１．４％以上、１．６％以上、１．７％以上の順に高ければ高いほど好ましく、最も好ましいのは１．８％以上である。
【００３３】
〔カルシウムの溶出試験〕
　供試試料（未粉砕品）５ｇをビーカーに正確に採り、純水１００ｍｌを加え、室温で一定時間静置後、乾燥濾紙で濾過した後、原子吸光法により、純水１００ｍｌ中に溶出したＣａＯ（％）を分析する。
【００３４】
　本発明の崩壊性粒状石膏には、必要に応じて、窒素質肥料、リン酸質肥料、加里質肥料、有機質肥料、複合肥料、ケイ酸質肥料、苦土肥料、マンガン質肥料、ホウ素質肥料等の肥料の１種又は２種以上〔ポケット肥料要覧 2001 農林統計協会〕、他の造粒促進材、固結防止材等の資材を配合することができる。
【００３５】
　本発明の崩壊性粒状石膏は、野菜類、果樹、花卉、豆類、水稲等の作物に対して有効である。野菜類、果樹、花卉、豆類の施肥基準量は、基肥の場合、４０〜３００Ｋｇ／１０a、好ましくは６０〜２００Ｋg／１０a、追肥の場合、１０〜２００Ｋｇ／１０a、好ましくは２０〜１００Ｋg／１０aである。
【００３６】
　崩壊性粒状石膏を圃場へ施用する場合は、粒状肥料を施肥する機械を用いて、一般の肥料と同様に機械施肥することができる。崩壊性粒状石膏は、施用後、圃場の水分を吸収して、速やかに崩壊する。 圃場への施用は、崩壊性粒状石膏を単独で施用しても、一般の化成肥料と混合して施用してもよい。
【００３７】
　本発明の崩壊性粒状石膏は、培土（人工土壌の培土を含む）に添加して使用することもできる。園芸用培土や水稲用培土に有用であり、特に育苗用培土（セル用培土を含む）に対して有用である。また、該崩壊性粒状石膏は、通気性や保水性を有する有機質資材や、肥料を含有している培土に添加することが望ましい。有機質資材としては、例えば繊維材、泥炭、草炭、腐植土、堆肥等が挙げられる。繊維材としては、パルプ、腐葉、ピートモス、製紙カス、水コケ、籾殻、ヤシ殻等が挙げられる。肥料は、一般の無機質肥料で十分であるが、窒素成分を含む肥料が好ましい。
【００３８】
　有機質資材の添加量は、培土１リットルあたり、有姿（水分を含む重量、取引されているときの重量）で、通常１ｇ以上であり、以下、５ｇ以上、１０ｇ以上、２０ｇ以上、３０ｇ以上、４０ｇ以上の順に好ましく、最も好ましくは５０ｇ以上である。これは、該資材の添加量が少ないと培土の通気性や保水性を保つことが困難になるためである。有機質資材の添加量の上限は、通常、培土の８０重量％以下で、以下、７０重量％以下、５０重量％以下、４０重量％以下の順に好ましく、最も好ましくは３０重量％以下である。
【００３９】
　肥料の添加量は、培土１リットルあたり、窒素全量（肥料分析法 農林水産省農業環境技術研究所発行）として、通常０．５ｍｇ以上であり、以下１ｍｇ以上、、３ｍｇ以上、５ｍｇ以上、１０ｍｇ以上、３０ｍｇ以上、５０ｍｇ以上、８０ｍｇ以上の順に好ましく、最も好ましくは１００ｍｇ以上である。肥料の添加量の上限は、通常３００ｍｇ以下で、好ましくは２５０ｍｇ以下であり、より好ましくは２００ｍｇ以下である。
【００４０】
　崩壊性粒状石膏の添加量は、培土１リットルあたり、二水石膏として、通常０．０５ｇ以上であり、以下０．１ｇ以上、０．２ｇ以上、０．４ｇ以上、０．５ｇ以上、０．６ｇ以上、０．８ｇ以上、１．０ｇ以上の順に好ましく、最も好ましくは１．２ｇ以上である。また、崩壊性粒状石膏の添加量の上限は、通常３００ｇ以下であり、以下２００ｇ以下、１００ｇ以下の順に好ましく、最も好ましくは５０ｇ以下である。これは添加量が少なすぎると石膏の効果が現れず、また石膏の添加量が３００ｇを超えた場合は、培土を固化させることが困難になり、苗の定植が困難になるためである。なお、該培土には、粘土鉱物を含有させずに、一般の粉末二水石膏を添加してもよい。また、該培土には、バーミキュライト、パーライト、ゼオライト等の天然鉱物や炭酸カルシウム等の第三成分と、一般の粉末二水石膏を添加してもよい。すなわち、前記有機質資材と、培土１リットルあたり、通常０．０５ｇ以上であり、以下０．１ｇ以上、０．２ｇ以上、０．４ｇ以上、０．５ｇ以上、０．６ｇ以上、０．８ｇ以上、１．０ｇ以上の順に好ましく、最も好ましくは１．２ｇ以上の二水石膏を含有する培土として用いてもよい。このような培土は、特に育苗用培土として有用である。
【００４１】
　二水石膏には、植物の成長に必要な水溶性カルシウムが多量に含まれている。そのため、ピートモス等の保水性と通気性に優れた有機質資材と、二水石膏を含有する培土は、カルシウムが吸収された丈夫な苗を育苗することができる。
【発明の効果】
【００４２】
　本発明の崩壊性粒状石膏は、植物の成長に必要な水に可溶な水溶性カルシウムを多量に含み、また、崩壊性と硬度の両方を兼ね備えているため、従来は手作業で行う必要のあった施肥を、一般の化成肥料と同様の方法で機械施肥できるようになった。
【００４３】
　本発明の崩壊性粒状石膏は、（１）土壌の上層（表層）に施肥しても、下層土まで浸透すること、（２）作物に吸収され易いこと、（３）カルシウムの他に、石膏に含まれる「硫黄」も同時に補給するので生物の生理活性を活発にする、等の特徴がある。
【００４４】
　また、本発明の崩壊性粒状石膏は、崩壊性に優れているため、施肥直後のカルシウムの溶出率が高く、速効性を備えている。
【００４５】
　作物に対しては、（１）野菜：生育が健全化されるので、耐病性を増し、鮮度・貯蔵性の向上が期待される、（２）果樹：カルシウム欠乏に由来する各種障害の克服と、果樹の着色を促進させ熟期をそろえるとともに、糖度を高め、品質向上が期待できる、（３）花卉：茎葉を丈夫にし、首折れ等を防ぎ、花もちをよくする、（４）豆類：根粒菌の増殖を促進し、子実を増加させる。等の特徴がある。
【００４６】
　本発明の崩壊性粒状石膏は、施肥するとすぐに崩壊して粉末状になるため、水溶性カルシウムの溶出量が多く、植物への吸収が特に優れている。
【００４７】
　植物へ吸収されたカルシウムには、（１）根の生育が促進され根張りがよくなる、（２）植物が丈夫になるため生育障害が起こりにくくなる、（３）花粉管の伸長を促す作用があるため特に根菜類の収量を増加させることができイチゴ等のそ菜類の収穫時期を早めることができる、等の作用がある。このため、該石膏を添加した育苗培土は、根菜類や野菜類（イチゴを含む）の定植後の収量を増加させることができる。
【発明を実施するための最良の形態】
【００４８】
　次に、本発明を実施例により詳細に説明するが、本発明の趣旨を逸脱しない限り、本発明はこれらの実施例に限定されるものではない。
【００４９】
実施例１　崩壊性粒状石膏の製造
　リン酸製造工程における副産二水石膏Ａ，Ｂ（水分各１０％、製造工場とリン鉱石が異なる）９９．２重量部、市販のＮａ型ベントナイト（水分８．０％）３．０重量部、市販のリグニンスルホン酸カルシウム粉末（水分３．０％）８．０重量部を、ドラム型造粒機に添加し、水を添加しながら５〜７分位造粒した。得られた造粒品をロータリードライヤーで乾燥し、粒径２ｍｍと４ｍｍの篩で篩分けし、粒径２ｍｍ以下品は造粒機にもどし、粒径４ｍｍ以上品は粉砕した後、造粒機にもどし、粒径２〜４ｍｍの崩壊性粒状石膏Ａ，Ｂを得た。
【００５０】
比較例１　比較石膏の設定
　土壌改良材として市販されている粒状二水石膏（崩壊しないもの）を比較石膏、市販の粒状石灰を比較石灰Ａ、市販のカキガラ石灰を比較石灰Ｂとした。
【００５１】
試験例１　硬度の測定
　下記試験方法で、崩壊性粒状石膏Ａ，Ｂの平均硬度を求めた。結果を表１に示す。
〔平均硬度の測定方法〕
　試料より粒度分布が平均程度の粒子のもの１０ないし２０粒を任意に取出し、木屋式硬度測定装置により測定し、その平均値をもって硬度（Ｋｇ／粒）とする。
【００５２】
【表１】
2004024266.tif 000002
【００５３】
試験例２　カルシウムの分析
　下記の試験方法で、カルシウム全量（Ｔ−ＣａＯ）、水溶性カルシウム（Ｗ−ＣａＯ）を測定した。結果を表２に示す。
〔カルシウム全量（Ｔ−ＣａＯ）の分析方法〕
　粉砕した供試試料２．５ｇをトールビーカーに正確に採り、塩酸３０ｍｌ及び硝酸１０ｍｌを加えて３０分間煮沸し、放冷後、水を加えて正確に２５０ｍｌとし乾燥濾紙で濾過した後、濾液を原子吸光法により分析する。
〔水溶性カルシウム（Ｗ−ＣａＯ）の分析方法〕
　粉砕した供試試料５ｇを５００ｍｌメスフラスコに正確に採り、水４００ｍｌを加え３０分間振り混ぜた後、標線まで水を加えて、乾燥濾紙で濾過した後、濾液を原子吸光法により分析する。
【００５４】
【表２】
2004024266.tif 000003
【００５５】
　本発明の崩壊性粒状石膏は、８．９％以上の水溶性カルシウムが含まれているが、従来から使用されている石灰には、０．１９〜１．１２％しか含まれていない。
【００５６】
試験例３　水中崩壊性試験
　下記試験方法で、崩壊性粒状石膏Ａ，Ｂ、比較石膏の残存率を求めた。結果を表３に示す。
〔水中崩壊性試験〕
　粒状石膏を２０００ミクロンの網篩で篩分け、篩上に残ったものを試料とする。試料５０粒を篩上にならべて、網篩が入る大きさの容器中におき、試料が十分水に浸るまで静かに水（室温）を注ぐ。一定時間後（５分後、３０分後及び２４時間後）、篩を静かに取出して篩上に残存する粒を数えて、残存率（％）を求める。
【００５７】
【表３】
2004024266.tif 000004
【００５８】
　本発明の崩壊性粒状石膏は水添加直後から崩壊を始め、５分後の残存率は２０％以下であった。特に崩壊性粒状石膏Ａは、３０秒で完全に崩壊した。これに対して、比較石膏は崩壊しなかった。
　なお、崩壊性粒状石膏Ｂは、篩上に残存する粒がいずれも一部崩壊していたが、比較石膏はまったく崩壊していなかった。
【００５９】
試験例４　カルシウムの溶出試験
　下記試験方法で、崩壊性粒状石膏Ａ，Ｂ、比較石膏に含まれるカルシウムの時間毎の溶出率を求めた。結果を表４に示す。
〔カルシウムの溶出試験〕
　供試試料（未粉砕品）５ｇをビーカーに正確に採り、純水１００ｍｌを加え、５分、１時間、３時間、６時間、２４時間、４８時間室温で静置後、乾燥濾紙で濾過した後、原子吸光法により、純水１００ｍｌ中に溶出したＣａＯ（％）を分析する。結果を表４に示す。
【００６０】
【表４】
2004024266.tif 000005
【００６１】
　本発明の崩壊性粒状石膏Ａ，Ｂは、崩壊性に優れているため、５分間の静置時間で、１．７％以上の水溶性石膏が溶出している。これに対して、崩壊しない比較石膏は、５分で０．２４％、４８時間でも０．７６％しか溶出していない。
【００６２】
試験例５　ジャガイモ栽培試験
　本発明の崩壊性粒状石膏と下記の元肥を本出願人の圃場に全量を基肥として、全層に機械施肥した。その後、下記条件でジャガイモの栽培を行った。
（１）供試作物：ジャガイモ（品種：男爵）
（２）供試材料：
・実施例１で製造した崩壊性粒状石膏Ａ
・元肥：苦土尿素入り複合燐加安１６号（コープケミカル株式会社製）
（３）試験区：
1)対照区（無施用区）：　前記元肥１５０Ｋｇ／１０ａ
2)施用区：前記元肥１５０Ｋｇ／１０ａ＋崩壊性粒状石膏Ａ２００Ｋｇ／１０ａ
（４）耕種概要：
1)植え付け：平成１３年３月１４日
2)収　穫　：平成１３年６月１３日
（５）収量調査：
　各試験区の外側を除き、各試験区３０株ずつ収穫した。調査基準は、表５に示す出荷規格に従った。各サイズ毎の総重量と個数を測定した。
【００６３】
【表５】
2004024266.tif 000006
【００６４】
　結果を表６に示す。
【表６】
2004024266.tif 000007
【００６５】
　本発明の崩壊性粒状石膏を施用した区では、２Ｓ、Ｓサイズの小型のジャガイモが少なく、Ｍ、Ｌ、２Ｌサイズの大型のジャガイモの収量が多くなることがわかる。
【００６６】
　本発明の崩壊性粒状石膏が植物の生育に優れていることを、粉末状の石膏を用いた生育試験で示す。
【００６７】
製造例１　石膏含有培土Ｘの製造
　実施例１で得られた崩壊性粒状石膏Ａを粉砕した後、粒径０．５ｍｍの篩で篩分けし、粒径が０．０５ｍｍ以下の粉末石膏Ａ（主成分；二水石膏）を得た。
【００６８】
　げんきくん特号〔コープケミカル株式会社製 天然土壌を含有する園芸用育苗培土、ピートモス６８ｇ／培土１リットル（有姿）、肥料取締法で定めるアンモニア態窒素と硝酸態窒素の合計（＝窒素全量）が２００ｍｇ／培土１リットル（有姿）〕に、粉末石膏Ａを添加、混合して、二水石膏がそれぞれ１．７ｇ／培土１リットル、３．３ｇ／培土１リットル、５．０ｇ／培土１リットル、６．７ｇ／培土１リットル、１３．３ｇ／培土１リットル含有されている石膏含有培土Ｘ１〜Ｘ５を得た。
【００６９】
製造例２　石膏含有培土Ｙの製造
　げんきくん特号を、天然土壌を含有しないライトミックス〔コープケミカル株式会社製　園芸用育苗培土、ピートモス１８０ｇ／培土１リットル、アンモニア態窒素と硝酸態窒素の合計（＝窒素全量）が１００ｍｇ／培土１リットル〕に代えた以外は、製造例１と同様にして、石膏含有培土Ｙ１〜Ｙ５を得た。
【００７０】
比較製造例　比較培土Ｘ，Ｙの設定
　製造例１で使用したげんきくん特号（石膏を添加していないもの）を比較培土Ｘ、製造例２で使用したライトミックス（石膏を添加していないもの）を比較培土Ｙとした。
参考例　培土の物性
　比較培土Ｘ及び石膏含有培土Ｘ１〜５の物性を表７に示す。
【００７１】
【表７】
2004024266.tif 000008
【００７２】
　石膏を多く加えても培土のｐＨはそれほど変わらないのに対して、植物に吸収されやすい水溶性カルシウムの量は、石膏の添加量と共に増大する。
【００７３】
試験例６　キュウリの生育障害抑制試験
　製造例１及び比較製造例で得られた石膏含有培土Ｘ１、Ｘ２及び比較培土Ｘ、各４５０ｇを、３号ＰＥポットに添加し、キュウリの種を播種した。
【００７４】
　試験は各区１０ポット、合計３０ポットで行い、播種後２５日（接ぎ木後１５日）のキュウリの生育状況を調査した。
　試験方法は、キュウリの本葉１葉目の生育が正常のものをＡ、やや黄変しているものをＢ、黄変、萎縮しているものをＣ、枯死しているものをＤとし、各試験区で、該当するポットの数を調査した。試験結果を表８に示す。
【００７５】
【表８】
2004024266.tif 000009
【００７６】
　石膏含有培土区は、比較試験区に比べて、苗の育ちがよく、触れたときの感触ががっちりしており、特に添え木後、クリップを外した後でも苗がしっかりしていた。
【００７７】
試験例７　トマトの生体重試験
　製造例２及び比較製造例で得られた石膏含有培土Ｙ１，Ｙ２，Ｙ４，比較培土Ｙ、各４５０ｇ（６００ｍｌ）を１２８穴セルトレイに添加し、トマトの種を播種し、２５日間育苗した。２５日目に４号ＰＥポットに鉢上げし、鉢上げ後２８日目に地上部生体重（ｇ／株）と地下部生体重（ｇ／株）を測定した。
　生体重は、１０個体の平均値（ｇ／株）と比較培土に対する割合％を示す。結果を表９に示す。
【００７８】
【表９】
2004024266.tif 000010
【００７９】
　石膏を添加した試験区は、石膏を添加しない比較試験区に比べて、地上部生体重と地下部生体重の両方の生育が優れている。
【００８０】
試験例８　イチゴの着花率試験
　製造例１及び比較製造例で得られた石膏含有培土Ｘ１、比較培土Ｘ、各４５０ｇを、４号ＰＥポットに添加し、イチゴのランナーを定植した。試験は各区１６ポット、合計３２ポットで行い、定植後の花房の数を数えた。結果を表１０に示す。
【００８１】
【表１０】
2004024266.tif 000011
【００８２】
　石膏を添加した試験区は、石膏を添加しない比較試験区と比べて、花房の形成時期が早くなっている。